低温劣化の抑制された安定化ジルコニアであって、分極処理を施されることにより、相対的に正帯電性を有する側の表面では黒色または茶色を呈しており、相対的に負帯電性を有する側の表面では白色を呈していることを特徴とする安定化ジルコニア。前記分極処理を施されることにより、熱刺激脱分極電流TSDC測定法またはこれに類する熱的分極緩和電流測定法における熱刺激放電電流スペクトルが、相対的に低温側の急峻なピーク群P1と、当該ピークよりも高温側に現れるブロードなピーク群P2を含み、P1の最大強度ピークh1に対するP2の最大強度ピークh2の比率h2h1が0以上34以下であり、かつ、ピーク強度34×h1を有するスペクトルの幅w1とピーク強度34×h2を有するスペクトルの幅w2との比率w2w1が2以上であることを特徴とする請求項1に記載の安定化ジルコニア。前記分極処理を施されることにより、相対的に正帯電性を有する側の表面と、相対的に負帯電性を有する側の表面との600~800nmの可視光線の吸収係数の差が、01以上であることを特徴とする請求項1に記載の安定化ジルコニア。ジルコニアが、イットリア安定化正方晶ジルコニアであることを特徴とする請求項1~3のいずれかに記載の安定化ジルコニア。ジルコニアが、2~4モルのイットリアを含有する正方晶ジルコニアであることを特徴とする請求項4に記載の安定化ジルコニア。前記分極処理が、直流電界印加、放電処理エレクトロエレクトレット化処理、電磁波もしくは電子線照射ラジオエレクトレット化処理、またはイオン注入によって行われることを特徴とする請求項1~5のいずれかに記載の安定化ジルコニア。前記分極処理が、直流電界印加によって行われることを特徴とする請求項6に記載の安定化ジルコニア。しかし、加工後の安定化ジルコニア部材に対してアニール処理を行う場合には、加工時に発生した単斜晶相のみを対象としていることから、その対象はLTD現象の一部分のみに限定されるという課題がある。また、その他の従来技術についても、安定化ジルコニアに窒素を固溶体の形態で含有させることや複合セラミック材料としての安定化ジルコニアを作成するという、安定化ジルコニア材料の化合物組成または材料組成の変化変質を伴う対症的な手法であり、LTD現象を根本的に抑制する安定化ジルコニア材料はこれまでのところ見当らない。本発明者らは、前記した課題を解決すべく鋭意研究を行なった結果、分極処理を用いることによって、安定化ジルコニア表面の欠陥構造や局所電位を制御することができ、この制御によって、LTD現象を抑制する安定化ジルコニアが得られることを見出した。かくして、本発明に従えば、分極処理を施されることにより、相対的に正帯電性を有する側の表面では黒色または茶色を呈しており、相対的に負帯電性を有する側の表面では白色を呈しており、白色を呈する負帯電性表面で顕著に低温劣化の抑制された安定化ジルコニアが提供される。このように本発明に従えば、相対的に負帯電性を有する表面において顕著なLTD抑制を有する安定化ジルコニアが得られる。これは、分極処理により、安定化ジルコニア結晶内の負電荷を持つO2イオンが陽極側に、正電荷を持つ酸化物イオン空孔Vacancyが陰極側に、各々移動することで、O2イオンと酸化物イオン空孔の電気的中性バランスを乱した帯電表面が形成されるとともに、局在化した過剰な表面O2イオンや酸化物イオン空孔が、分極処理時に電極より注入された逆電荷正孔や電子によって局所的に安定化されるような特定の分極状態に至ることで発現する現象であると考えられる。このように、本発明によって得られる、従来よりも耐低温劣化の特性に優れる表面を利用することで、特に生体材料例えば、湿潤環境下で埋入期間が数十年という長期にわたるようなインプラント用材料として有用な、これまでに無い安定化ジルコニアが提供される。実施例1イットリア安定化正方晶ジルコニアY-TZPとして、3molのY2O3-ZrO2粉末東ソー株式会社製、TZ-3Yを180MPaの一軸加圧および470MPaの冷間等方加圧により圧粉体に加圧成形した後、大気中にて1450°Cで2時間焼結し、焼結体ディスクφ8mm×2mmを作成した。この焼結体を白金板で挟み、50Vの直流電界下で、保持温度200°Cかつ分極時間120分で作成したサンプルサンプルAというと、保持温度300°Cかつ分極時間720分サンプルBというの2つのケースに対して分極処理を行なった。分極時に、電極の陰陽極と接していた表面をそれぞれP面、N面、未分極の表面を0面と表記する。サンプルAのP面、N面をそれぞれPw面、Nw面、サンプルBのP面、N面をそれぞれPs面、Ns面とする。LTD挙動については、上記分極後、バフ研磨1μmアルミナスラリーを使用によって金属電極層を完全に除去した各サンプルを100°Cの沸騰状態にある純水中に14日間浸漬し、XRD測定結果を用いて、Torayaの式から算出した単斜晶相転移率を用いて評価した。外観図2に示すように、分極処理後に各面の色を確認したところ、サンプルAのPw面およびNw面は各々黒色および白色を呈していた。これに対して、サンプルB対照例のPs面およびNs面は共に黒色を呈していた。LTD抑制図3は、本発明に係る安定化ジルコニアを100°Cの沸騰状態にある純水中に14日間保持した0面、P面およびN面の単斜晶相転移率を示す。サンプルAおよびサンプルBのいずれのケースでも、相転移率の時間変化は、ジョンソンメールアブラミの式に適合したことから、程度の度合いが異なるものの、分極の有無に依らずにLTDが進行していることが示唆された。しかし、サンプルAについては、図3aに示すように、Nw面では経過時間に依らず安定的に相転移が抑制されていた。これに対して、サンプルB対照例は、図3bに示すように、共に黒色を呈していたPs面およびNs面の両者において、LTDの進行が抑制されなかった。可視光吸収スペクトル測定分光光度計日立製作所製、U3300に拡散反射ユニット日立製作所製、U3300型分光光度計用150φ積分球付属装置を取り付け、酸化アルミニウム圧紛体白板セット日立計測サービス社製、2100740をリファレンスとして、本研究に係る安定化ジルコニアの可視光吸収スペクトルを測定した。図4に、上記のサンプルAとサンプルBについて、400~800nmの可視光線に対する吸光度の測定結果を示す。上記の安定化ジルコニアに対して、相対的に正帯電性を有する側の表面であるP面と、相対的に負帯電性を有する側の表面であるN面との600~800nmの可視光線の吸収係数吸光度の差が、LTD抑制を示したサンプルAは、016を示し、01以上となっていた。これに対して、サンプルB対照例は、006を示し、01未満であった。TSDC測定TSDC測定用治具であり、かつ、ピーク強度34×h1を有するスペクトルの幅w1とピーク強度34×h2を有するスペクトルの幅w2との比率w2w1が44であった。これに対して、サンプルB対照例は、h2h1が07であり、かつ、w2w1が069であった。実施例2その他のケースのTSDC測定上記実施例1と同様の手順にて、保持温度および分極時間を以下条件で作成したサンプル~hを作成した。これらのサンプルは全て、上記実施例1と同様の確認手順にて、サンプルAと同様に、P面分極処理時に陰極と接していた表面およびN面分極処理時に陽極と接していた表面が、各々黒色もしくは茶色および白色を呈しており、有意なLTD特性を示した。これらのTSDC測定の結果を図6に示す。保持温度200°Cかつ分極時間30分で作成したサンプル保持温度200°Cかつ分極時間60分で作成したサンプル保持温度200°Cかつ分極時間120分で作成したサンプル保持温度200°Cかつ分極時間480分で作成したサンプル保持温度200°Cかつ分極時間720分で作成したサンプル保持温度250°Cかつ分極時間120分で作成したサンプル保持温度300°Cかつ分極時間5分で作成したサンプル保持温度300°Cかつ分極時間30分で作成したサンプル図6に示された結果から、P面分極処理時に陰極と接していた表面およびN面分極処理時に陽極と接していた表面が、各々黒色もしくは茶色および白色を呈していて、N面において有意なLTD特性を示す本発明に係る安定化ジルコニアは、h2h1が0以上34以下であり、かつ、w2w1が2以上の範囲に含まれるような形状を有するTSDCスペクトルを成すことがわかった。